(57)【要約】      （修正有）【課題】チタン合金および他の金属材料のインゴットのの介在物を低減できる溶解、鋳造方法および設備の改良。【解決手段】溶解ハース４０；溶解ハースと流動的に連通している精製ハース４２；精製ハースと流動的に連通していて、第１の溶融材料経路を規定する第１の流出領域および第２の溶融材料経路を規定する第２の流出領域を含む受け容器４４；ならびにエネルギーを受け容器の向きに方向付けし、第１の溶融材料経路および第２の溶融材料経路に沿って溶融材料の流れの方向を調節する少なくとも１つの電子銃；を含んで金属材料を溶解および鋳造する。【選択図】図４
2018115855.tif 000002
【特許請求の範囲】
【請求項１】
溶解および鋳造装置であって、
溶解ハース；
前記溶解ハースと流動的に連通している精製ハース；
前記精製ハースと流動的に連通している受け容器であって、第１の溶融材料経路を規定する第１の流出領域、および第２の溶融材料経路を規定する第２の流出領域を含む受け容器；および
電子を前記受け容器を向くように方向付け、前記第１の溶融材料経路および前記第２の溶融材料経路に沿って溶融材料の流れの方向を調節する少なくとも１つの電子ビーム銃；を含む溶解および鋳造装置。
【請求項２】
前記溶解ハース、前記精製ハース、および前記受け容器が真空条件下で維持できる容器中に配置されている請求項１に記載の溶解および鋳造装置。
【請求項３】
前記第１の溶融材料経路に沿って流れる溶融材料を受けられるように配置可能な第１の鋳型をさらに含む請求項１に記載の溶解および鋳造装置。
【請求項４】
前記第２の溶融材料経路に沿って流れる溶融材料を受けられるように配置可能な第２の鋳型をさらに含む請求項３に記載の溶解および鋳造装置。
【請求項５】
前記第１の鋳型および前記第２の鋳型が、前記受け容器から溶融材料を受けることができる位置へ、およびその位置から移動可能な請求項４に記載の溶解および鋳造装置。
【請求項６】
少なくとも１つの電子ビーム銃が前記受け容器の上方に配置され、少なくとも１つの電子ビーム銃により電子ビームが放射される場合に、前記溶融材料の流れを可能とする請求項１に記載の溶解および鋳造装置。
【請求項７】
前記受け容器の位置が前記精製ハースに対し固定されている請求項１に記載の溶解および鋳造装置。
【請求項８】
溶融材料がぜ少なくとも１つの前記電子ビーム銃の位置と出力レベルに応じて、前記受け容器から前記第１の鋳型または前記第２の鋳型へ流れることができるように前記受け容器が配置される請求項４に記載の溶解および鋳造装置。
【請求項９】
前記精製るつぼおよび前記受け容器の相対位置により概ねＴ形の配置が形成される請求項１に記載の溶解および鋳造装置。
【請求項１０】
前記受け容器が対向末端を含み、各末端に注ぎ口が設けられる請求項９に記載の溶解および鋳造装置。
【請求項１１】
前記受け容器が第１のおよび第２の領域を含み、前記第１の領域が第１の溶融材料経路内にあり、前記第２の領域が第２の溶融材料経路内にある請求項９に記載の溶解および鋳造装置。
【請求項１２】
前記受け容器が概ね「Ｔ」形である請求項１に記載の溶解および鋳造装置。
【請求項１３】
前記受け容器が
第１の溶融材料経路を規定する第１の流出領域、第２の溶融材料経路を規定する第２の流出領域、および第３の溶融材料経路を規定する第３の流出領域；
を含み、さらに
少なくとも１つの前記電子ビーム銃が、電子を前記受け容器の方向に向けられ、前記第１の溶融材料経路、前記第２の溶融材料経路、および前記第３の溶融材料経路の内の１つに沿って溶融材料の流れの方向を調節する、
請求項１に記載の溶解および鋳造装置。
【請求項１４】
溶解および鋳造装置であって、
溶解ハース；
前記溶解ハースに流動的に連通している精製ハース；
前記精製ハースに流動的に連通している受け容器であって、第１の溶融材料経路を規定する第１の流出領域、および第２の溶融材料経路を規定する第２の流出領域を含む受け容器；および
前記受け容器に向かってエネルギーを方向付け、前記第１の溶融材料経路および前記第２の溶融材料経路に沿って溶融材料の流れの方向を調節する少なくとも１つの溶解電源、を含む溶解および鋳造装置。
【請求項１５】
前記溶解ハース、前記精製ハース、および前記受け容器が真空条件下で維持できる容器中に配置される請求項１４に記載の溶解および鋳造装置。
【請求項１６】
前記第１の溶融材料経路に沿って流れる溶融材料を受けられるように配置可能な第１の鋳型をさらに含む請求項１４に記載の溶解および鋳造装置。
【請求項１７】
前記第２の溶融材料経路に沿って流れる溶融材料を受けられるように配置可能な第２の鋳型をさらに含む請求項１６に記載の溶解および鋳造装置。
【請求項１８】
前記第１の鋳型および前記第２の鋳型が、前記受け容器から溶融材料を受けることができる位置へ、およびその位置から移動可能な請求項１７に記載の溶解および鋳造装置。
【請求項１９】
少なくとも１つの溶解電源が前記受け容器の上方に配置され、少なくとも１つの前記溶解電源によりエネルギーが放射される場合に、溶融材料の流れを可能とする請求項１４に記載の溶解および鋳造装置。
【請求項２０】
前記受け容器の位置が前記精製ハースに対し固定されている請求項１４に記載の溶解および鋳造装置。
【請求項２１】
溶融材料が少なくとも１つの前記プラズマ発生装置の位置と出力レベルに応じて、前記受け容器から前記第１の鋳型または前記第２の鋳型へ流れることができるように前記受け容器が配置される請求項１７に記載の溶解および鋳造装置。
【請求項２２】
前記精製るつぼおよび前記受け容器の相対位置により概ねＴ形の配置が形成される請求項１４に記載の溶解および鋳造装置。
【請求項２３】
前記受け容器が対向末端を含み、各末端に注ぎ口が設けられる請求項２２に記載の溶解および鋳造装置。
【請求項２４】
前記受け容器が第１のおよび第２の領域を含み、前記第１の領域が第１の溶融材料経路内にあり、前記第２の領域が第２の溶融材料経路内にある請求項２２に記載の溶解および鋳造装置。
【請求項２５】
前記受け容器が
第１の溶融材料経路を規定する第１の流出領域、第２の溶融材料経路を規定する第２の流出領域、および第３の溶融材料経路を規定する第３の流出領域；
を含み、さらに
少なくとも１つの前記溶解電源が、エネルギーを前記受け容器の向きに方向付けされ、前記第１の溶融材料経路、前記第２の溶融材料経路、および前記第３の溶融材料経路の内の１つに沿って溶融材料の流れの方向を調節する、
請求項１４に記載の溶解および鋳造装置。
【請求項２６】
少なくとも１つの前記溶解電源がプラズマ発生装置である請求項１４に記載の溶解および鋳造装置。
【請求項２７】
少なくとも１つのプラズマ発生装置が前記受け容器の上方に配置され、少なくとも１つの前記溶解電源によりプラズマが放射される場合に、溶融材料の流れを可能とする請求項１４に記載の溶解および鋳造装置。
【請求項２８】
前記受け容器が
第１の溶融材料経路を規定する第１の流出領域、第２の溶融材料経路を規定する第２の流出領域、および第３の溶融材料経路を規定する第３の流出領域；
を含み、さらに
少なくとも１つのプラズマ発生装置が、強力なプラズマを前記受け容器の向きに方向付け、前記第１の溶融材料経路、前記第２の溶融材料経路、および前記第３の溶融材料経路の内の１つに沿って溶融材料の流れの方向を調節する、
請求項１4に記載の溶解および鋳造装置。
【請求項２９】
金属材料を鋳造する方法であって、
溶融金属材料を用意し；
異なる溶融材料経路を規定する少なくとも２つの流出領域（それぞれの流出領域は、異なる鋳造位置とつながっている）を含む受け容器に沿って前記溶融金属材料を流し；さらに
少なくとも２つの前記流出領域の１つの領域上にある金属材料を選択的に加熱し、それにより、前記加熱された流出領域によって規定される流路に沿って溶融金属材料を流れるようにする、
ことを含む方法。
【請求項３０】
溶融金属材料を提供することが、所望の組成の溶融金属材料を提供するように選択された出発材料を加熱することを含む請求項２９に記載の方法。
【請求項３１】
溶融金属材料を提供することが、前記溶融金属材料を精製することをさらに含む請求項３０に記載の方法。
【請求項３２】
それぞれの溶融材料経路が溶解ハース、精製ハース、および前記受け容器を含む請求項２９に記載の方法。
【請求項３３】
少なくとも２つの前記流出領域の１つの領域上にある金属材料を選択的に加熱することが、金属材料を、溶融電源、電子ビーム銃、およびプラズマ発生装置の内の少なくとも１つの溶解電源で加熱することを含む請求項２９に記載の方法。
【請求項３４】
前記受け容器が少なくとも３つの流出領域を含み；さらに、前記方法が少なくとも３つの前記流出領域の内の１つの領域上の金属材料を選択的に加熱し、それにより、加熱された前記流出領域により規定される流路に沿って溶融金属材料の流れを方向付けることを含
む請求項２９に記載の方法。
【請求項３５】
加熱された前記流出領域とつながっている鋳造位置で、鋳造装置中の溶融金属材料を鋳造することをさらに含む請求項２９に記載の方法。
【請求項３６】
前記鋳造装置が引き下げ型である請求項３５に記載の方法。
【請求項３７】
前記溶融金属材料が、市販の純粋なチタングレード、チタン合金、チタニウム−パラジウム合金、チタニウム−アルミニウム合金、Ｔｉ−６Ａｌ−４Ｖ合金、Ｔｉ−３Ａｌ−２．５Ｖ合金、Ｔｉ−４Ａｌ−２．５Ｖ合金、ニオビウム合金；およびジルコニウム合金、から選択される合金組成である請求項３６に記載の方法。
【請求項３８】
所望の組成の前記溶融金属材料を提供するために選択された加熱選択出発材料を加熱しと；
前記溶融金属材料を精製すること；
前記溶融金属材料を、異なる溶融材料経路を規定する少なくとも２つの流出領域（それぞれの流出領域は、異なる鋳造位置とつながっている）を含む受け容器に沿って流すこと；および
溶解電源、電子ビーム銃、およびプラズマ発生装置の内の少なくとも１つの溶解電源で少なくとも２つの前記流出領域の１つの領域上の金属材料を選択的に加熱し、それにより、加熱された前記流出領域により規定される流路に沿って流れるように溶融金属材料を方向付けること、
を含む請求項２９に記載の方法。
【請求項３９】
前記溶融金属材料が、市販の純粋なチタングレード、チタン合金、チタニウム−パラジウム合金、チタニウム−アルミニウム合金、Ｔｉ−６Ａｌ−４Ｖ合金、Ｔｉ−３Ａｌ−２．５Ｖ合金、Ｔｉ−４Ａｌ−２．５Ｖ合金、ニオビウム合金；およびジルコニウム合金、から選択される合金組成を有する請求項３８に記載の方法。
【発明の詳細な説明】
【技術分野】
【０００１】
本発明は、冶金の分野に関する。特に、本発明は、チタン合金および他の金属材料の製造のための改良された鋳造システムおよび方法に関する。
【背景技術】
【０００２】
発明の背景
チタンおよびその合金は、多くの厳しい用途で使われる非常に重要な高性能材料である。これらの用途には、軍事契約、軍艦建造、航空機建造、および他の航空宇宙応用が含まれる。これらの用途の重要性およびその用途で使用される製品が曝される極限条件から判断して、物品が作られる金属および金属合金（本明細書では、まとめて「金属材料」と呼ぶ）の機械的および他の特性は、本質的な重要性がある。これらの用途で使用される金属材料の特性のバラツキに対する許容量がほとんど無い場合が多い。例えば、高性能チタン合金から鋳造インゴットを製造する従来の手法は、鋳造インゴットから含有物および特定の他の鋳造欠損を検出し、除去するために時間のかかる、高価な技術を含んでいる。
【０００３】
一般的に、含有物は、鋳造金属材料の金属マトリックス中に浮遊した孤立粒子である。多くの場合、含有物は、周辺の材料の密度とは異なる密度を有し、鋳造材料の全体的健全性に顕著な有害作用を及ぼす可能性がある。これは、次に、この材料から構成される部品にクラックを発生させ、または破壊させる可能性があり、場合によっては、壊滅的な故障を起こさせる。残念ながら、鋳造金属材料中の含有物は、通常、人の眼に見えず、従って、製造プロセスの間および最終部品の両方で検出が非常に困難である。含有物が検出されるとすぐに、含有物の性質、および／または最終部品の機械的要求に基づいて、鋳造材料の全てまたはかなりの部分を廃棄することを指示するであろう。他の場合では、離散した領域の含有物が研削または他の機械加工操作により除去できるか、または材料を厳しさの程度の低い用途に格下げできる。鋳造高性能チタン合金および他の鋳造金属材料中の含有物の検出および除去プロセスは、多くの時間を要し、非常に費用がかかり、収率を大きく減らす可能性がある。
【０００４】
鋳造インゴット中の含有物の存在は、材料が鋳造される方式により影響を受ける。例えば、含有物は、製造中の合金の不適切なもしくは不正確な加熱または混合により生じうる。従って、チタン合金および他の金属材料のインゴットを鋳造する方法および設備の改良により、鋳造品中の問題となっている含有物の発生を減らす、または無くすことができる。
【発明の概要】
【０００５】
本開示の一態様は、溶解および鋳造装置に関し、この装置は、溶解ハース、溶解ハースに流動的に連通している精製ハース、および精製ハースに流動的に連通している受け容器を含む。受け容器は、第１の溶融材料経路を規定する第１の流出領域、および第２の溶融材料経路を規定する第２の流出領域を含む。少なくとも１つの電子ビーム銃は、電子を受け容器の方に向かわせるように配置され、溶融材料の流れの方向を、第１の溶融材料経路および第２の溶融材料経路に沿って調節する。
【０００６】
追加の本開示の態様は、溶解および鋳造装置に関し、この装置は、溶解ハース、溶解ハースに流動的に連通している精製ハース、および精製ハースに流動的に連通している受け容器を含む。受け容器は、第１の溶融材料経路を規定する第１の流出領域、および第２の溶融材料経路を規定する第２の流出領域を含む。少なくとも１つの溶解電源が、エネルギーを受け容器の方向に向けるように配置され、溶融材料の流れの方向を第１の溶融材料経
路および第２の溶融材料経路に沿って調節する。
【０００７】
さらなる本開示の態様は、金属材料の鋳造方法に関する。この方法は、溶融金属材料を用意すること、および異なる溶融材料経路を規定する少なくとも２つの流出領域を含む受け容器に沿って溶融金属材料を流すことを含み、各流出領域は、異なる鋳造位置に対応している。方法は、少なくとも２つの流出領域の内の１つの領域にある金属材料を選択的に加熱し、それにより、加熱流出領域により規定される流れ経路に沿って溶融金属材料を流すように方向付けることを含む。
【０００８】
本発明の適用可能なさらなる領域は、以降で提供される詳細説明から明らかとなろう。詳細説明および本明細書のいずれの具体的例も、特定の本発明の実施形態を示すものであるが、例示の目的のみを意図しており、本発明の範囲を限定する意図がないことは理解されよう。
【０００９】
本発明は、以下の詳細説明および付随する図からさらに充分に理解されよう。この図は、必ずしも一定の縮尺になっていない。
【図面の簡単な説明】
【００１０】
【図１】第１の視点から見た本開示による鋳造システムの非制限的実施形態の模式図である。
【図２】第２の視点から見た図１の鋳造システムの模式図で、鋳造インゴットを示す。
【図３】図２の視点からみた図１の鋳造システムの模式図で、鋳造チャンバーの内部を見せるために、鋳造チャンバーおよび関連チャンバーの壁と経路が後退している。
【図４】図１の鋳造システムの溶解チャンバーおよび鋳造チャンバーの内部を模式的に示す平面図で、受け容器から交互使用るつぼへの交代式溶融材料流路が示されている。
【図５】図１の鋳造システムの正面図で、下張り床流路内の個別鋳型が示されている。
【図６】図１の鋳造システムの側面図で、下張り床流路内の個別鋳型が示されている。
【図７】本開示による種々の代替受け容器構造の実施形態の正面模式図である。
【発明を実施するための形態】
【００１１】
本発明の非制限的実施形態の詳細説明
本明細書全体で使われる冠詞の「ｏｎｅ」、「ａ」、「ａｎ」、および「ｔｈｅ」は、特に他の記載がない限り、「少なくとも１つの」または「１つまたは複数の」を意味する。
【００１２】
本明細書全体で使われる用語の「含む（ｉｎｃｌｕｄｉｎｇ）」および「有する（ｈａｖｉｎｇ）」は、「含む（ｃｏｍｐｒｉｓｉｎｇ）」を意味する。
【００１３】
本明細書全体で使われる用語の「約（ａｂｏｕｔ）」は、測定の性質または精度を考慮して、測定量に対する許容可能な程度の誤差を意味する。誤差の程度の典型的例は、所与の値または値の範囲の２０％、１０％、または５％以内であってよい。
【００１４】
本明細書で記述される全ての数量は、他に指示がない限り、全ての場合において、用語の「約」により修飾されていると解釈されたい。本明細書で開示の数値は、近似値であり、各数値は、記述された値およびその値の近傍の機能的に等価な範囲の両方を意味することが意図されている。請求項の範囲に等価物の原則の適用を制限する意図はないが、最低限でも、各数値は、少なくとも、報告された有効数字の数を考慮して、また、通常の丸め手法を適用して解釈されるべきである。本明細書で記載の数値の近似にも関わらず、実測
値の具体的な例で記載される数値は、可能な限り正確に報告される。
【００１５】
本明細書に記載の全ての数値の範囲は、それに包含される全てのサブレンジを含む。例えば、一連の「１〜１０」は、記述された最小値の１および記述された最大値の１０の間、ならびにこれらを含む全てのサブレンジを含むことが意図されている。本明細書で記述のいずれの最大数値限定も、全てのより小さい数値限定を含むことが意図されている。本明細書で記述のいずれの最小数値限定も、全てのより大きい数値限定を含むことが意図されている。
【００１６】
下記の説明で、特定の詳細は、本明細書記載の物品および方法の種々の実施形態の十分な理解を提供するために記述されている。しかし、当業者なら、これらの詳細がなくても、本明細書記載の実施形態を実施できることを理解するであろう。他の例では、物品および方法に関連するよく知られた構造および方法については、本明細書記載の実施形態の不必要に不明瞭な説明を避けるために、詳細に示すことも説明することもしない場合がある。また、本開示は、種々の物品および方法の実施形態の種々の特徴、態様、および利点を説明する。しかし、本開示は、当業者が有用であることを見出すことが可能ないずれかの組み合わせまたは副組み合わせを使って、本明細書記載の様々な実施形態の種々の特徴、態様、および利点のいずれかを組み合わせることにより実現できる多くの代替実施形態を包含することを理解されたい。
【００１７】
例えば、チタン合金および特定の他の高性能合金、等のインゴットの鋳造は、製造中の極限条件および合金中に含まれる材料の性質を考慮すると、高価ならびに手順的に困難となる可能性がある。例えば、最近利用できる多くのコールドハース鋳造システムでは、不活性の雰囲気中のプラズマアーク溶解または真空溶解チャンバー内の電子ビーム溶解を使用して、リサイクルスクラップ、マスター合金、および他の出発材料を溶解・混合し、所望の合金を製造する。これらの鋳造システムのいずれも、高密度または低密度の含有物を含んでもよい材料を利用するが、その結果として、低品質および使用できない可能性のある熱処理金属またはインゴットにつながる場合がある。使用できないと考えられる鋳造材料は、多くの場合、熔解し再使用できるが、このような材料は、通常、より低品質であると考えられ、市場では低価格となる。結果として、合金生産者は、プラズマおよび電子ビーム鋳造システムへの投入材料からの期待値をベースにした各熱処理金属／インゴットに対する大きな金銭的リスクを当然と思う。
【００１８】
プラズマアーク溶解または電子ビーム熔解を利用する鋳造システムでは、トーチまたは銃電力の不正確な適用は、加熱不足または過熱を生じ、溶解生成物中で含有物が生き残ることができる条件を作り出す可能性がある。あるタイプのこれらの含有物は、ベース合金材料および大気ガス（例えば、窒素と酸素）の間の接触の結果である。電子ビームコールドハース鋳造システムが、これらの含有物が最終溶解生成物中に生き残る可能性を減らすために開発された。
【００１９】
電子ビームコールドハース鋳造システムは、典型的な例では、液体ベース冷却システムを組み込んだ銅ハースを利用し、ハースの温度を銅材料の融解温度未満に制限する。水ベース冷却システムが最もよく使われるが、他のシステム、例えば、アルゴンベース冷却システムもコールドハースに組み込むことができる。コールドハースシステムは、少なくとも一部は、溶融金属材料を、ハース内に存在する溶融材料から含有物を除去することにより精製するために重力を使用する。材料が混合され、コールドハース内を流動するにつれ、相対的に低い密度の含有物は、少しの間、溶融材料の上端部に浮遊し、露出された含有物は、１つまたは複数の鋳造システムの電子ビームにより再溶解または蒸発させることができる。相対的に高い密度の含有物は、溶融材料の底に沈み、銅ハース近くに析出する。ハースの液体ベース冷却システムの作用によりコールドハースと接触している溶融材料が
冷却されるにつれ、材料が凍結し、ハースの底表面上に固体コーティングまたは「スカル」を形成する。スカルは、ハース内の溶融材料からハース表面を保護する。スカル内の含有物を取り出すことにより、溶融材料から含有物が除去され、より高純度の鋳造物が得られる。
【００２０】
電子ビームコールドハース鋳造システムは、多くの利点を提供するが、このようなシステムは、１回で１つの溶融材料の鋳造を行うか、またはインゴットを製造できるのみである。溶解システムの鋳型内で降下長さに到達するとすぐに、鋳造が完了し、鋳造システムは、オフラインにされ、次の操作およびインゴットの準備がなされる。次の鋳造作業の準備には、鋳型システムからインゴットを完全に抜き取る前に、溶融材料のるつぼへの流れを止め、インゴットを冷却し、固化させることが含まれる。鋳造作業の間の内部溶解システムの冷却の間に、内部溶解チャンバー壁上に形成された析出物は、解放され、ハース中に落下させることができる。これらの析出物は、その次の鋳造のハース中に存在する溶融材料に混合し、これらの鋳造作業で製造されるインゴット中に組み入れることができる。これは、溶解システムサイクル内のその後の熔解鋳造／インゴットにおける大きな品質管理の問題を引き起こす。
【００２１】
よく混合された溶融合金により、組成的により均一な最終鋳造品が製造される。さらに、現在のプラズマ過熱システムと全く同様に、溶解サイクルの間の、またはその途中での停止は、その後の鋳造／溶解における鋳造組成物の化学成分の変動につながる状態をもたらす可能性がある。例えば、従来の電子ビーム鋳造システムの操作の中断は、真空溶解チャンバー内でのチタン合金鋳造物の製造の間に、アルミニウムの蒸発およびより冷えた表面上へのアルミニウム凝縮物の析出を促進する可能性がある。この凝縮物は、溶融材料に戻り、最終鋳造物中にアルミニウムに豊富な含有物を生ずる可能性がある。
【００２２】
本開示による電子ビームコールドハース鋳造システムの実施形態は、従来の電子ビームコールドハース鋳造システムに関連する欠点に対処する。本開示の非制限的実施形態によれば、鋳造システムは、溶解チャンバー；溶解チャンバー内に配置され、その中で出発材料が溶解される溶解ハース；溶解ハースと流動的に連通している精製ハース（コールドハースであってもよい）；精製ハースと流動的に連通している受け容器；少なくとも１つの溶解電源；真空発生装置；液体ベース冷却システム；複数の鋳型；および電源を含む。本開示の一非制限的実施形態では、鋳造システムは、溶解チャンバー；溶解チャンバー内に配置され、その中で出発材料が溶解される溶解ハース；溶解ハースと流動的に連通している精製ハース（コールドハースが好ましい）；精製ハースと流動的に連通している受け容器；複数の（すなわち、２つ以上の）電子ビーム銃；真空発生装置；液体ベース冷却システム；複数の鋳型；および電源を含む。溶解炉および鋳造システムならびに本明細書記載の種々の関連する部品の設計は、いずれかの適切な供給者から確保できるが、本明細書中の主題に関する本説明を読めば、利用可能な供給者は、当業者には自明であろう。
【００２３】
下記の本開示に従った、ある付随する図で例示された鋳造システムの下記非制限的実施形態は、１つまたは複数の電子ビーム銃を組み込んでいるが、他の溶解動力源も材料加熱装置として鋳造システムで使用可能であることは理解されよう。例えば、本開示は、また、強力なプラズマを生成し、材料を生成されたプラズマと接触させることにより、鋳造システム内の金属材料を過熱する１つまたは複数のプラズマ発生装置を使った鋳造システムも意図している。
【００２４】
当業者には既知であるように、電子ビーム鋳造システムの溶解ハースは、溶融材料流路を介してシステムの精製ハースと流動的に連通している。出発材料は、溶解チャンバー、およびその中の溶解ハースに投入され、１つまたは複数の電子ビームが材料に作用し、その融点まで過熱する。１つまたは複数の電子ビーム銃の正確な操作を可能とするために、
少なくとも１つの真空発生装置を、溶解チャンバーと連携させ、チャンバー内を真空状態にする。ある非制限的実施形態では、取込領域も、溶解チャンバーと連携され、それにより、出発材料が溶解チャンバーに導入でき、溶解され、最初に溶解ハース内に配置される。取込領域は、例えば、溶解ハースに材料を送るコンベアシステムを含んでもよい。当技術分野で知られているように、鋳造システムの溶解チャンバーに導入される出発材料は、例えば、結合の緩い粒子状材料（例えば、スポンジ、チップ、およびマスター合金）もしくはバーまたは他の適切な形に溶接されているバルク固体、等のいくつかの形態であってよい。従って、取込領域は、鋳造システムにより利用されると予測される特定の発材料を扱えるように設計できる。
【００２５】
出発材料が溶解ハース中で溶解されるとすぐに、溶融材料は、溶解完了および均質性をより確実にするために一定期間溶解ハース中で保持できる。溶融材料は溶融材料経路を通って溶解ハースから精製ハースへ移動する。精製ハースは、溶解チャンバー内にあっても、他の真空容器内にあってもよく、真空システムにより真空条件下に維持され、精製ハースに連携された１つまたは複数の電子ビーム銃の正確な操作を可能とする。重力ベース移動機構を使うことができるが、機械的な移動機構も使用でき、溶融材料の溶解ハースから精製ハースへの輸送を支援できる。溶融材料が精製ハースに配置されるとすぐに、材料が少なくとも１つの電子ビーム銃により適度に高い温度で充分な時間の連続加熱に曝され、材料が許容可能な程度まで精製される。１つまたは複数の電子ビーム銃は、再度、充分な出力にされ、精製ハース中で材料を溶融状態に維持し、また、充分な出力により、溶融材料の表面に出現した含有物を蒸発または溶解させる。
【００２６】
溶融材料は、含有物をその材料または他の方法で精製された材料から含有物を除去するのに充分な時間、精製ハース中で保持される。相対的に長いまたは短い精製ハース内での滞留時間は、例えば、溶融材料中の含有物の組成および分布に応じて選択できる。同業者なら、適切な滞留時間を容易に把握し、鋳造操作の間に溶融材料の適切な精製を行うことができる。精製ハースが、コールドハースであり、溶融材料中の含有物が、溶融材料中へ溶解し、ハースの底に落とし、さらにスカル中に閉じ込め、および／または溶融材料の表面への電子ビームの作用により蒸発させることを含むプロセスにより除去されるのが好ましい。ある実施形態では、精製ハースに向けられた電子ビーム銃は、溶融材料の表面を所定のパターンで走査し、混合作用を作り出す。１つまたは複数の機械的な運動装置を、任意選択で、設置して混合作用を与えるか、または電子ビーム走査により生成される混合作用を補助できる。
【００２７】
適切に精製されるとすぐに、溶融材料は、重力および／または機械的な手段により、溶融材料経路に沿って、溶融材料の熱に耐える材料で作られた受け容器に移る。１つの非制限的配置では、受け容器は、溶解ハースおよび精製ハースを内包する真空チャンバー内にあり、鋳造の間、真空条件下で維持される。代わりの実施形態では、受け容器は、別の鋳造チャンバー内にあり、真空条件下で維持されている。受け容器は、それ自体の真空発生装置により真空条件下で維持されてもよく、または、溶解ハースおよび／または精製ハースを包含するチャンバーに真空状態を提供する１つまたは複数の真空発生装置により生成される真空に依存してもよい。１つまたは複数の電子ビーム銃は、受け容器を内包する容器上に位置し、電子ビームを受け容器中の溶融材料に照射し、それにより、受け容器中の材料を溶融状態に維持する。上述のように、代わりの溶解動力源、例えば、プラズマ発生装置を、鋳造システムの材料加熱装置として使用して、強力なプラズマの適用により金属材料を加熱および／または精製することができることが意図されている。
【００２８】
上述の部品の配置は、本開示による鋳造システム１０の非制限的実施形態を模式的に示す図１〜３を参照することによりより良く理解できる。鋳造システム１０は、溶解チャンバー１４を含む。電子ビーム銃１６の形の複数の溶解動力源が溶解チャンバー１４の周辺
に配置され、電子ビームを溶解チャンバー１４の内部へ向けるように構成され、真空発生装置１８は、溶解チャンバー１４と連携されている。鋳造チャンバー２８は、溶解チャンバー１４に隣接して配置される。いくつかの電子ビーム銃３０は、鋳造チャンバー２８上に設置され、電子ビームを鋳造チャンバー２８の内部に向けるように構成されている。出発材料（例えば、スクラップ材料、バルク固体、マスター合金、および粉末、の形態であってもよい）は、チャンバーの内部へのアクセスを提供する１つまたは複数の取込領域を通して、溶解チャンバー１４中へ導入できる。例えば、図１〜３に示すように、各取込チャンバー２０および２１は、アクセスハッチを含み、溶解チャンバー１４の内部とつながっている。鋳造システム１０のある非制限的実施形態では、取込チャンバー２０は、粒子状および粉末状出発材料を溶解チャンバー１４内に導入可能なように適切に構成でき、取込チャンバー２１は、バー形状および他のバルク固体出発材料を溶解チャンバー１４内に導入可能なように適切に構成できる（付随する図をわかりやすくするために、取込チャンバー２０および２１は、図１〜３のみに示されている）。
【００２９】
図３に示すように、鋳造チャンバー２８の移動可能な側壁３２は、鋳造チャンバー２８から切り離し、鋳造システム１０から遠ざけ、鋳造チャンバー２８の内部を見せることができる。溶解ハース４０、精製ハース４２、および受け容器４４は、移動可能側壁３２に連結され、従って、移動可能側壁３２、溶解ハース４０、精製ハース４２、および受け容器４４の全体構築物を、鋳造システム１０から遠ざけ、鋳造チャンバー２８の内部を見せることができる。溶解ハース４０、精製ハース４２、および受け容器４４の配置は、図３、ならびに図４Ａと４Ｂで見ることができる。図４Ａおよび４Ｂは、鋳造システム１０中の所定の位置にある移動可能側壁３２および関連溶解ハース４０、精製ハース４２、ならびに受け容器４４を含む、溶解チャンバー１４および鋳造チャンバー２８の内部を示す平面図である。移動可能側壁３２は、鋳造チャンバー２８から遠ざけることができ、例えば、溶解ハース４０、精製ハース４２、および受け容器４４のいずれにもアクセス、ならびに溶解チャンバー１４および鋳造チャンバー２８の内部へのアクセスを可能とする。また、１つまたは複数の鋳造作業の後で、移動可能側壁、溶解ハース、精製ハース、および受け容器の特定の構築物は、これらの部品の別の構築物で置換できる。
【００３０】
特に図４Ａおよび４Ｂを参照すると、溶融材料は、受け容器４４から、受け容器４４を挟んで向かい合って位置する２つの鋳型４８：標識「Ａ」および「Ｂ」の内の一方またはもう一方に流れ込む。従って、受け容器４４は、精製ハース４２から溶融材料を「受け取り」、それを選択された鋳型４８に運ぶ。どちらかに傾斜するように構成された受け容器は、追加の摩耗を生じることが観察され、従って、より頻繁なメンテナンスが必要な可能性があるので、受け容器４４は、「角度可変」容器であるよりも、精製ハース４２に対し静止しているか、または固定されているのが好ましい。ある非制限的実施形態では、受け容器４４は、飛沫および漏出をよりうまく防ぐための高い側壁、ならびに２つの対向する位置にある注ぎ口４６を含む。鋳造操作中、各注ぎ口４６は、引き下げ型または別のタイプの鋳型または溶融材料をインゴットもしくは他の鋳造品を鋳造するためのるつぼの開口部の上部に位置する。１つの可能な非制限的配置では、少なくとも１つの電子ビーム銃が、受け容器４４の上に配置され、ある実施形態では、通常、各注ぎ口４６および受け容器４４の中心の間で等距離にあり、それにより、２つの電子ビーム銃の内のそれぞれにより放射された電子ビームは、受け容器４４の半分の材料に作用できる。
【００３１】
溶解ハース４０、精製ハース４２、および受け容器４４の１つの可能な非制限的配置を図４Ａおよび４Ｂ、および部分的に図３に示す。精製ハース４２は、受け容器４４の側面の中央領域と流動的に連通している。受け容器４４は、対向するそれぞれの末端位置に注ぎ口４６を含み、鋳型４８は、各注ぎ口４６の下に配置できる。受け容器４６に対する精製ハース４２の方向は、上から見た場合、通常、「Ｔ」形を形成する。図４Ａおよび４Ｂの非制限的実施形態に示すように、鋳型４８を、鋳型４８に届くために受け容器４４を傾
斜させる必要なしに、鋳型４８が受け容器４４から溶融材料を受けられるように、受け容器４４に隣接して配置できる。ある非制限的実施形態では、鋳型４８は、片方のある鋳型４８への鋳造を意図している溶融または部分溶融材料が、もう一方の鋳型にはねて飛び込むのを防ぐように選択される距離だけ離して配置される。この配置は、鋳造の間のインゴットまたは他の鋳造品中の化学成分および熱分布のより良い制御を可能にする。一般的に、注ぎ口４６が受けるつぼ４６の対向する末端にある、精製ハース４２および受けるつぼ４４のＴ型配置は、飛び跳ねた片方の鋳型４８用の溶融または部分溶融材料がもう一方の鋳型４８中に入らないことを確実にするより良い距離だけ離れた間隔をおいて鋳型４８が配置されることを可能にする。
【００３２】
図４Ａおよび４Ｂに示すように、溶融材料は、一方またはもう一方の溶融材料流路を選択することにより、一方またはもう一方の鋳型４８に流れることができる。図４Ａは、溶解ハース４０から精製ハース４２へ、受け容器４４へ、および、その後、受け容器４４の右領域（図に示す方向）により規定される第１の流出領域に沿って、受け容器４４の右領域の注ぎ口４６から鋳型Ａへ流れる溶融材料経路を図示する。代替溶融材料流路が図４Ｂに示され、この場合、溶融材料は、溶解ハース４０から、精製ハース４２へ、受け容器４４へ、およびその後、受け容器４４の左領域（図に示す方向）により規定される第２の流出領域に沿って、受け容器４４の左領域の注ぎ口４６から鋳型Ｂへ流れる。
【００３３】
鋳造システム１０は、溶融材料が、１つの所望の流路のみに沿って、一方またはもう一方の（左または右の）注ぎ口４６へ、特定の所望の流路ＡまたはＢに沿って流れるように構築できる。鋳造チャンバー２８内の電子ビーム銃３０は、活性化された場合、放射された電子ビームが励起し、それにより、受け容器４４の一方もしくはもう一方側のみ、または両方の側の材料を加熱し、溶融状態に維持し、流路Ａのみ、流路Ｂのみ、または両方の流路を開くように配置される。１つの電子ビーム銃が活性で、受け容器４４の１つの流路に沿って材料を加熱する場合、もう一方の電子ビーム銃は、不活性で、受け容器４４のもう一方の流路に沿って材料を加熱しないのが好ましい。活性電子ビーム銃によって加熱されない受け容器４４の側の溶融材料は、冷却され、凝固し、ダムを形成しその非加熱流路に沿った溶融材料の流れを防止する。従って、溶融材料は、受け容器４４の電子ビームにより活発に加熱されている側の方に、さらに受け容器のその側を横切る流路のみに沿って隣接する鋳型４８中に流れるように方向付けられる。むろん、電子ビーム銃以外の溶解動力源（例えば、プラズマ発生装置）を材料溶解装置として組み込んだ本開示による鋳造システムも、特定の溶解動力源を材料加熱装置として利用して、受け容器のある領域の材料を選択的に加熱し、特定の所望の流路に沿ってのみ溶融材料を流すことを可能とすることにより、同様の方式で操作できる。
【００３４】
作業者は、第１の流路を選択し、その後、特定の鋳造作業の間に第２の流路を選択でき、それにより、１つの鋳造作業に、例えば、第１の鋳型（例えば、図４Ａの鋳型４８標識「Ａ」）で第１のインゴットまたは他の鋳造品の鋳造を含めることを可能とし、それに合わせて、続けて、第２の鋳型（例えば、図４Ｂの鋳型４８標識「Ｂ」）で第２のインゴットまたは他の鋳造品の鋳造を可能とする。このような操作は、連続的なインゴットまたは他の鋳造品の鋳造の間に、鋳造システム１０をオフラインにする必要もなく、第１の鋳型、第２の鋳型、等で連続的にできる。
【００３５】
また、２つ以上のインゴットまたは他の鋳造品のこのような連続鋳造作業の間に、一度に鋳型の１つのみが使用できることを考慮すると、別の鋳型が使用中の間に、１つまたは複数の現在使用されていない鋳型に対し、溶融材料を受け入れるための準備ができる。この鋳造システム１０の特徴は、また、１回の鋳造作業で３つ以上のインゴットまたは他の鋳造形状物の鋳造も可能とする。この方法で鋳造を可能とするために、別の鋳型が使われている間に、１つの鋳型は、溶融材料を受けるための準備ができる。別の可能な配置では
、２つ以上の鋳型が利用可能であり、鋳造作業の間に、受け容器４４の一方またはもう一方の注ぎ口４６の下に連続的に配置される。鋳造装置１０と関連して、１つの可能な非制限的配置を図５および６に模式的に示す。図５は、鋳造システム１０の正面図で、２つの移動可能な引き下げ型５０Ａおよび５０Ｂが床表面６４の下の下張り床流路５２内に配置されて示されている。流路５２も、図３に示されている。インゴット鋳型５０Ａおよび５０Ｂは、下張り床流路５２内のレールシステム５４に沿って移動できる。移動可能鋳造チャンバー壁３２は、鋳造および溶解チャンバー１４、２８、およびそれらの中の溶解ハース４０、精製ハース４２、および受け容器４４の内部を示すために、図５では存在しない。図５で、引き下げ型５０Ａは、受け容器４４の右領域に沿って、鋳造ポート５８を通って、引き下げ型５０Ａ中へ流れ、合金インゴット５６Ａを形成する溶融材料を受けるように配置されているのがわかる。当業者なら、さらなる本明細書の説明の必要なしに、一般的設計および引き下げ型の操作モードを容易に理解するであろう。
【００３６】
図３、５、および６を再度参照して、特定の引き下げ型が溶融材料で満たされるとすぐに、その引き下げ型は、レールシステム５４上を鋳造チャンバー２８中の溶融材料が受け容器４４から引き下げ型中に流れ込む特定の鋳造ポート５８（図３参照）から離れて移動できる。鋳造インゴットは、その後、例えば、引き下げ型から鋳造インゴットを引き出すことにより、引き下げ型から取り出すことができ、その型は、鋳造ポート５８の下に再配置し、再度、溶融材料を受け、追加のインゴットを鋳造する準備ができている。図３、５、および６では、例えば、引き下げ型５０Ｂが鋳造ポート５８から離れてレールシステム５４に沿って下張り床領域５２の側面領域に移動していることがわかる。これにより、鋳造インゴット５６Ｂを引き下げ型５０Ｂから、下張り床流路５２の天井を形成する床表面６４中のインゴット取り出しポート６５を通って取り出すことが可能となる。
【００３７】
ただ１回の鋳造作業で２つ以上のインゴットまたは他の鋳造形状物を鋳造できる可能性は、連続方式での鋳造システム１０の操作で、ダウンタイムを減らし、鋳造収率と質を改善できるという点で、特に有利である。鋳造作業の間の上記説明で意図された方式での鋳型の連続使用は、鋳造システムのシャットダウンおよび再スタートから生じる設備温度の変化により発生する不利益な熱サイクルの減少を可能とする。例えば、アルミニウム含有チタン合金または別のアルミニウム含有合金を鋳造する場合、熱サイクルの低減は、アルミニウム蒸発を顕著に低下させることができる。蒸発アルミニウムは、鋳造システムの溶解および鋳造チャンバー内のより冷えた表面上に凝縮する可能性があり、そのアルミニウム凝縮物は、溶融材料中に戻り、最終鋳造品中に問題の多いバラツキを作り出す。連続様式で本明細書記載の鋳造システムを運転する能力は、溶解および鋳造チャンバー内部を長期間高温に維持可能とし、内面の冷却およびこれらの表面上にアルミニウムおよび他の凝集物の形成をより適切に防止する。さらには、鋳造インゴットの化学組成に対し問題となるような凝集物が最終鋳造物中に取り込まれる可能性も少ない。さらに、鋳造チャンバーの内部は、より短い鋳造作業を可能とするシステムほどは頻繁にアクセスの必要がないために、鋳造システムのより多くの生産的操作が可能である。
【００３８】
前に考察したように、ある実施形態の上記説明は、電子銃を溶解動力源として利用し、金属材料を溶解・精製し、また、受け容器の可能な流路に沿って溶融材料の流れを調節する鋳造システムについて記載しているが、他の溶解動力源も使用可能であることは理解されよう。例えば、上記で考察の鋳造システム１０と連携した電子銃を、プラズマ発生装置で置換して、強力なプラズマを材料に向けることにより、鋳造システム中で材料を加熱および／または精製でき、または他の適切な溶解動力源も材料加熱装置として使用可能である。当業者なら、金属材料を加熱し精製するために使用できるプラズマ発生装置および他の代替溶解動力源に精通している。
【００３９】
特定の受け容器の精製の一般的実施形態であるＴ形の配置を図に示し、本開示による鋳
造システムのある非制限的実施形態に関する上記説明で考察しているが、受け容器は、種々の流路に沿って材料の加熱を選択的に制御する２つ以上の可能な流路の内の１つまたは複数の選択ができるどのような形および構成であってもよいことは理解されよう。本開示による可能な非制限的受け容器の代替形状には、種々の概ねＹ形の受け容器（例えば、図７Ａおよび７Ｂ）、交差形受け容器（例えば、図７Ｃ）、およびフォーク形受け容器（例えば、図７Ｄおよび７Ｅ）が含まれる。図７Ａに図示されている概ねＹ形の非制限的実施形態は、２つの可能な流路「Ａ」および「Ｂ」を与え、一方、図７Ｃ〜７Ｅに示す非制限的実施形態は、３つの可能な流路「Ａ」、「Ｂ」、および「Ｃ」を与える。鋳造システム中で材料加熱装置として使用される特定の溶解動力源は、電子ビーム銃、プラズマ発生装置、または他の方法のいずれでも、選択的に励起され、これらの受け容器実施形態のいずれかの１つまたは複数の流路に向けるかまたは他の方法で加熱するように適合され、材料を加熱し、選択流路に沿って隣接する鋳型中へ溶融材料を流れさせることができる。例えば、図７Ｃ〜Ｅに示された非制限的受け容器実施形態に関連する鋳造システムは、３つの流路「Ａ」、「Ｂ」、および「Ｃ」のそれぞれに隣接した鋳型位置を含むことができることは理解されよう。このような配置では、例えば、流路「Ａ」および「Ｂ」から溶融材料を受けるように配置された、または配置される予定の鋳型は、溶融材料が流路「Ｃ」に配置された鋳型で鋳造されている間に、準備が可能となる。例えば、ある鋳造システムまたは鋳造作業で、溶融材料の型への流れが終わった後でインゴットまたは他の鋳造物を鋳型から取り外すのに長い時間が必要な場合、３つ以上の鋳造位置および関連する鋳型を設け、鋳型を、型が満たされたらすぐに溶融材料をいつでも受けられるようにすることが望ましいであろう。この場合には、受け容器は、３つ以上の鋳造位置の内のそれぞれに流路を与えるように設計でき、関連する溶解動力源は、いくつかの流路に沿って溶融材料の流れの調節を可能とする。
【００４０】
当業者なら、本開示を読めば、本開示による鋳造システムの受け容器は、どのような適切な数の流路をも含むように設計できることを理解するであろう。しかし、溶融材料が不注意に鋳型に入る、または使用していない鋳造位置を侵害することを防ぐために流路を空隙を設けて分離することに利点がありうること、さらに追加の鋳造位置を含めることに関連する費用を考慮すれば、本開示による鋳造システムには、２つまたは３つの鋳造位置およびこのような鋳造位置のそれぞれに流路を可能とする形状の受け容器を含めるのが妥当であろう。
【００４１】
本開示による鋳造システムの実施形態は、種々の金属および金属合金の鋳造用に適合させることができる。例えば、本開示による鋳造システムの実施形態は、市販の純粋な（ＣＰ）チタングレード；例えば、チタニウム−パラジウム合金ならびにＴｉ−６Ａｌ−４Ｖ合金、Ｔｉ−３Ａｌ−２．５Ｖ合金、およびＴｉ−４Ａｌ−２．５Ｖ合金、等のチタニウム−アルミニウム合金を含むチタン合金；ニオビウム合金；およびジルコニウム合金、の鋳造に適合させることができる。本開示による鋳造システムおよび関連鋳造方法により処理できる１つの特定のＴｉ−４Ａｌ−２．５Ｖ合金は、ＡＴＳ（登録商標）４２５（登録商標）合金としてＡｌｌｅｇｈｅｎｙ  Ｔｅｃｈｎｏｌｏｇｉｅｓ  Ｉｎｃｏｒｐｏｒａｔｅｄ、Ｐｉｔｔｓｂｕｒｇｈ、Ｐｅｎｎｓｙｌｖａｎｉａ  ＵＳＡ、から市販品として入手可能である。
【００４２】
本開示は、また、金属材料の鋳造方法にも関する。この方法は、溶融金属材料を提供し、異なる溶融材料経路を規定する少なくとも２つの流出領域を含む受け容器に沿って溶融金属材料を流すことを含む。受け容器の異なる流出領域のそれぞれは、鋳造器具が溶融金属材料の鋳造のために配置されうる異なる鋳造位置につながっている。少なくとも２つの流出領域の内の１つの領域にある金属材料を、選択的に加熱して、選択流出領域上で金属材料を溶解、および／または選択流出領域上の金属材料を溶融状態に維持し、それにより、加熱された流出領域により規定される流路に沿って溶融金属材料を流す。ある実施形態
では、方法は、選択された出発材料を加熱し、所望の組成の溶融金属材料を与えることを含む。上述のように、ある実施形態では、金属材料は、市販の純粋なチタングレード、チタン合金、チタニウム−パラジウム合金、チタニウム−アルミニウム合金、Ｔｉ−６Ａｌ−４Ｖ合金、Ｔｉ−３Ａｌ−２．５Ｖ合金、Ｔｉ−４Ａｌ−２．５Ｖ合金、ニオビウム合金、およびジルコニウム合金から選択される組成を有する。本開示による方法のある非制限的実施形態では、受け容器は、少なくとも３つの流出領域を含み、さらにこの方法は、少なくとも３つの流出領域の１つの領域上に配置された金属材料を選択的に加熱し、それにより、加熱された流出領域により規定される流路に沿った方向に溶融金属材料を流すことを含む。
【００４３】
本開示の方法によるある非制限的実施形態では、溶融金属材料を用意するステップは、加熱選択された出発材料を加熱して、所望の組成の溶融金属材料を得ることを含み、本開示の方法によるある非制限的実施形態では、溶融金属材料を用意するステップは、溶融金属材料を精製することをさらに含む。本開示の方法によるある非制限的実施形態では、それぞれの溶融材料経路は、受け容器に加えて、溶解ハースおよび／または精製ハースを含む。本開示の方法によるある非制限的実施形態では、受け容器の選択流出領域上の金属材料を選択的に加熱するステップは、電子ビーム銃およびプラズマ発生装置の内の少なくとも１つで金属材料を加熱することを含む。しかし、他の適切な溶解動力源も材料加熱装置として使用可能であることは理解されよう。本開示の方法によるある非制限的実施形態は、加熱された流出領域とつながった鋳造位置の鋳造装置で溶融金属材料を鋳造する追加のステップを含む。ある実施形態では、鋳造装置は、引き下げ型である。
【００４４】
本開示による金属材料の鋳造方法の１つの特定の実施形態は、加熱選択された出発材料を加熱し、所望の組成の溶融金属材料を得ること；溶融金属材料を精製すること；異なる溶融材料経路を規定する少なくとも２つの流出領域を含む受け容器に沿って溶融金属材料を流すこと（それぞれの流出領域は、異なる鋳造位置とつながっている）；および少なくとも２つの流出領域の内の１つの領域上の金属材料を電子ビーム銃およびプラズマ発生装置の内の少なくとも１つで選択的に加熱し、それにより、溶融金属材料を加熱された流出領域により規定される流路に沿って流させることを含む。方法のある非制限的実施形態では、溶融金属材料は、市販の純粋なチタングレード、チタン合金、チタニウム−パラジウム合金、チタニウム−アルミニウム合金、Ｔｉ−６Ａｌ−４Ｖ合金、Ｔｉ−３Ａｌ−２．５Ｖ合金、Ｔｉ−４Ａｌ−２．５Ｖ合金、ニオビウム合金；およびジルコニウム合金、から選択される合金組成を有する。
【００４５】
当業者なら、本発明が、広範な有用性を有し、広範な適用が可能であることを容易に理解するであろう。本明細書に記載されたもの以外の本発明の多くの実施形態および改変、ならびに多くの変形、修正および等価な組み合わせが、本発明の本質または範囲から逸脱することなく、本発明およびその前出の説明から明らかであるか、またはそれから合理的に示唆されるであろう。従って、本発明は、本明細書で好ましい実施形態に関して詳細に記載されているが、本開示は、本発明の例示および代表に過ぎず、単に本発明の完全な、実施可能性の記載を提供する目的で行われていることは理解されたい。前出の開示は、本発明を限定する、または限定すると解釈される意図はなく、または他の方法でいずれかのこのような他の実施形態、改変、変形、修正、および等価な組み合わせを除外する意図はない。
【図１】
2018115855.tif 000003
【図２】
2018115855.tif 000004
【図３】
2018115855.tif 000005
【図４】
2018115855.tif 000006
【図５】
2018115855.tif 000007
【図６】
2018115855.tif 000008
【図７】
2018115855.tif 000009
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
溶解および鋳造装置であって、
該装置の軸線上に配置された溶解ハース（４０）；
前記軸線上から外れた位置で前記溶解ハース（４０）の一部と流動的連通している精製ハース（４２）であって、該精製ハース（４２）は前記軸線に対して所定の角度で伸びており、該精製ハース（４２）は前記溶解ハース（４０）と流動的連通する流入領域と、該流入領域より低い位置に配置された流出領域とを具備する前記精製ハース（４２）；
前記精製ハース（４２）の前記流出領域と流動的連通している受け容器（４４）であって、前記受け容器（４４）の第１の位置に第１の流出領域、前記受け容器（４４）の第２の位置に第２の流出領域、および前記受け容器（４４）の第３の位置に共通の流入領域を含む受け容器（４４）であり、前記第１の流出領域および前記第２の流出領域が常に前記共通の流入領域の下方に配置される受け容器（４４）；および
電子ビーム銃およびプラズマ発生装置からなるグループから選択される少なくとも１つの溶解電源（１６、３０）；を含み、
前記少なくとも１つの溶解電源（１６、３０）は、前記第１の位置にある前記第１の流出領域、又は前記第２の位置にある前記第２の流出領域の方に電子を選択的に向けることによって、溶融材料の流れの方向を調節することが可能であり、
前記受け容器（４４）は、さらに、
エネルギーを前記第１の流出領域の方に向けて、前記第１の流出領域に溶融材料の流れを起こすように、前記少なくとも１つの溶解電源（１６、３０）が操作される時に、前記第１の位置に規定される第１の溶融材料経路と、
エネルギーを前記第２の流出領域の方に向けて、前記第２の流出領域に溶融材料の流れを起こすように、前記少なくとも１つの溶解電源（１６、３０）が操作される時に、前記第２の位置に規定される第２の溶融材料経路とを含む、溶解および鋳造装置。
【請求項２】
請求項１に記載の溶解および鋳造装置であって、前記溶解ハース（４０）、前記精製ハース（４２）、および前記受け容器（４４）が真空条件下で維持できる容器中に配置されている装置。
【請求項３】
請求項１に記載の溶解および鋳造装置であって、前記第１の溶融材料経路に沿って流れる溶融材料を受けられるように配置可能な第１の鋳型をさらに含む装置。
【請求項４】
請求項３に記載の溶解および鋳造装置であって、前記第２の溶融材料経路に沿って流れる溶融材料を受けられるように配置可能な第２の鋳型をさらに含む装置。
【請求項５】
請求項４に記載の溶解および鋳造装置であって、前記第１の鋳型および前記第２の鋳型が、前記受け容器（４４）から溶融材料を受けることができる位置へ、およびその位置から移動可能な装置。
【請求項６】
請求項１に記載の溶解および鋳造装置であって、少なくとも１つの電子ビーム銃が前記受け容器（４４）の上方に配置され、少なくとも１つの電子ビーム銃により電子ビームが放射される場合に、前記溶融材料の流れを可能とする装置。
【請求項７】
請求項１に記載の溶解および鋳造装置であって、前記受け容器（４４）の位置が前記精製ハース（４２）に対し固定されている装置。
【請求項８】
請求項１に記載の溶解および鋳造装置であって、前記精製ハース（４２）および前記受け容器（４４）の相対位置により概ねＴ形の配置が形成され、前記受け容器（４４）の前記共通流入領域が前記軸線上又はその近傍に配置される装置。
【請求項９】
請求項８に記載の溶解および鋳造装置であって、前記受け容器（４４）が対向末端を含み、各末端に注ぎ口が設けられる装置。
【請求項１０】
請求項１に記載の溶解および鋳造装置であって、前記受け容器（４４）が、前記受け容器（４４）の第４の位置にある第３の流出領域を含み、
前記少なくとも１つの溶解電源（１６、３０）は、前記第１の位置にある前記第１の流出領域、又は前記第２の位置にある前記第２の流出領域、又は前記第４の位置にある前記第３の流出領域の方にエネルギーを選択的に向けることによって、溶融材料の流れの方向を調節することが可能であり、
前記受け容器（４４）は、
エネルギーを前記第３の流出領域の方に向けて、前記第３の流出領域に溶融材料の流れを起こすように、前記少なくとも１つの溶解電源（１６、３０）が操作される時に、前記第４の位置に規定される第３の溶融材料経路を含む、装置。
【請求項１１】
溶解および鋳造装置であって、
該装置の軸線上に配置された溶解ハース（４０）；
前記軸線上から外れた位置で前記溶解ハース（４０）の一部に流動的連通している精製ハース（４２）であって、該精製ハース（４２）は前記軸線に対して所定の角度で伸びており、該精製ハース（４２）は前記溶解ハース（４０）と流動的連通する流入領域と、該流入領域より低い位置に配置された流出領域とを具備する前記精製ハース（４２）；
前記精製ハース（４２）の前記流出領域と流動的連通している受け容器（４４）であって、前記受け容器（４４）の第１の位置に第１の流出領域、前記受け容器（４４）の第２の位置に第２の流出領域、および前記受け容器（４４）の第３の位置に共通の流入領域を含む受け容器（４４）であり、前記第１の流出領域および前記第２の流出領域が常に前記共通の流入領域の下方に配置される受け容器（４４）；および
前記第１の位置にある前記第１の流出領域および前記第２の位置にある前記第２の流出領域、および前記受け容器（４４）の第３の位置にある共通の領域の方にエネルギーを選択的に向けることによって、溶融材料の流れの方向を調節することが可能である少なくとも１つの溶解電源（１６、３０）；を含み、
前記受け容器（４４）は、さらに、
エネルギーを前記第１の流出領域の方に向けて、前記第１の流出領域に溶融材料の流れを起こすように、前記少なくとも１つの溶解電源（１６、３０）が操作される時に、前記第１の位置に規定される第１の溶融材料経路と、
エネルギーを前記第２の流出領域の方に向けて、前記第２の流出領域に溶融材料の流れを起こすように、前記少なくとも１つの溶解電源（１６、３０）が操作される時に、前記第２の位置に規定される第２の溶融材料経路とを含む、溶解および鋳造装置。
【請求項１２】
請求項１１に記載の溶解および鋳造装置であって、前記溶解ハース（４０）、前記精製ハース（４２）、および前記受け容器（４４）が真空条件下で維持できる容器中に配置される装置。
【請求項１３】
請求項１１に記載の溶解および鋳造装置であって、前記第１の溶融材料経路に沿って流れる溶融材料を受けられるように配置可能な第１の鋳型をさらに含む装置。
【請求項１４】
請求項１３に記載の溶解および鋳造装置であって、前記第２の溶融材料経路に沿って流れる溶融材料を受けられるように配置可能な第２の鋳型をさらに含む装置。
【請求項１５】
請求項１４に記載の溶解および鋳造装置であって、前記第１の鋳型および前記第２の鋳型が、前記受け容器（４４）から溶融材料を受けることができる位置へ、およびその位置から移動可能な装置。
【請求項１６】
請求項１１に記載の溶解および鋳造装置であって、少なくとも１つの溶解電源（１６、３０）が前記受け容器（４４）の上方に配置され、少なくとも１つの前記溶解電源（１６、３０）によりエネルギーが放射される場合に、溶融材料の流れを可能とする装置。
【請求項１７】
請求項１１に記載の溶解および鋳造装置であって、前記受け容器（４４）の位置が前記精製ハース（４２）に対し固定されている装置。
【請求項１８】
請求項１１に記載の溶解および鋳造装置であって、前記精製ハース（４２）および前記受け容器（４４）の相対位置により概ねＴ形の配置が形成され、前記受け容器（４４）の前記共通流入領域が前記軸線上又はその近傍に配置される装置。
【請求項１９】
請求項１８に記載の溶解および鋳造装置であって、前記受け容器（４４）が対向末端を含み、各末端に注ぎ口が設けられる装置。
【請求項２０】
請求項１１に記載の溶解および鋳造装置であって、前記受け容器（４４）が、前記受け容器（４４）の第４の位置にある第３の流出領域を含み、
前記少なくとも１つの溶解電源（１６、３０）は、前記第１の位置にある前記第１の流出領域、又は前記第２の位置にある前記第２の流出領域、および前記第４の位置にある前記第３の流出領域の方にエネルギーを選択的に向けることによって、溶融材料の流れの方向を調節することが可能であり、
前記受け容器（４４）は、
エネルギーを前記第３の流出領域の方に向けて、前記第３の流出領域に溶融材料の流れを起こすように、前記少なくとも１つの溶解電源（１６、３０）が操作される時に、前記第４の位置に規定される第３の溶融材料経路を含む、装置。
【請求項２１】
請求項１１に記載の溶解および鋳造装置であって、少なくとも１つの前記溶解電源（１６、３０）がプラズマ発生装置である装置。
【請求項２２】
請求項１１に記載の溶解および鋳造装置であって、少なくとも１つのプラズマ発生装置が前記受け容器（４４）の上方に配置され、少なくとも１つの前記溶解電源（１６、３０）によりプラズマが放射される場合に、溶融材料の流れを可能とする装置。
【請求項２３】
請求項１１に記載の溶解および鋳造装置であって、前記受け容器（４４）が
第１の溶融材料経路を規定する第１の流出領域、第２の溶融材料経路を規定する第２の流出領域、および第３の溶融材料経路を規定する第３の流出領域；を含み、さらに
少なくとも１つのプラズマ発生装置が、プラズマを前記受け容器（４４）に向けて、前記第１の溶融材料経路、前記第２の溶融材料経路、および前記第３の溶融材料経路の内の１つに沿って溶融材料の流れの方向を調節する、装置。
【請求項２４】
金属材料を鋳造する方法であって、
溶融金属材料を用意し；
溶融金属材料を、前記軸線上から外れた位置に配置された溶解ハース（４０）の一部を介して精製ハース（４２）へ流し；
溶融金属材料を前記精製ハース（４２）を介して前記軸線に対して所定の角度で伸び且つ前記溶解ハース（４０）から遠ざかる所定の方向へ且つ前記精製ハース（４２）の流出領域の方へ流し；
受け容器（４４）の第１の位置に第１の流出領域、前記受け容器（４４）の第２の位置に第２の流出領域、および前記受け容器（４４）の第３の位置に共通の流入領域を含み、前記第１の流出領域および前記第２の流出領域が常に前記共通の流入領域の下方に配置される受け容器（４４）であって、前記共通の流入領域を通して前記溶融金属材料を流し；さらに
溶解電源（１６、３０）が操作されそのエネルギーを前記受け容器（４４）の第１の流出領域又は前記第２の流出領域の方に向けて加熱することにより、前記加熱された第１及び第２の流出領域に溶融材料の下方向への流れを起こすように、前記第１の位置又は前記第２の位置のうちの１つに所定の溶融材料経路を選択的に規定することを含み、
前記溶解電源（１６、３０）は、電子ビーム銃およびプラズマ発生装置からなるグループから選択される方法。
【請求項２５】
請求項２４に記載の金属材料を鋳造する方法であって、溶融金属材料を提供することが、所望の組成の溶融金属材料を提供するように選択された出発材料を加熱することを含む、方法。
【請求項２６】
請求項２５に記載の金属材料を鋳造する方法であって、溶融金属材料を提供することが、前記溶融金属材料を精製することをさらに含む、方法。
【請求項２７】
請求項２４に記載の金属材料を鋳造する方法であって、前記受け容器（４４）が少なくとも３つの流出領域を含み；さらに、前記方法が少なくとも３つの前記流出領域の内の１つの領域上の金属材料を選択的に加熱し、それにより、加熱された前記流出領域により規定される溶融材料経路に沿って溶融金属材料の流れを可能にすることを含む、方法。
【請求項２８】
請求項２４に記載の金属材料を鋳造する方法であって、加熱された前記流出領域とつながっている鋳造位置で、鋳造装置中の溶融金属材料を鋳造することをさらに含む、方法。
【請求項２９】
請求項２８に記載の金属材料を鋳造する方法であって、前記鋳造装置が引き下げ型である、方法。
【請求項３０】
請求項２９に記載の金属材料を鋳造する方法であって、前記溶融金属材料が、市販の純粋なチタングレード、チタン合金、チタニウム−パラジウム合金、チタニウム−アルミニウム合金、Ｔｉ−６Ａｌ−４Ｖ合金、Ｔｉ−３Ａｌ−２．５Ｖ合金、Ｔｉ−４Ａｌ−２．５Ｖ合金、ニオビウム合金；およびジルコニウム合金、から選択される合金組成である、方法。
【請求項３１】
請求項２４に記載の金属材料を鋳造する方法であって、所望の組成の前記溶融金属材料を提供するために選択された加熱選択出発材料を加熱し；
前記溶融金属材料を精製すること；
前記溶融金属材料を、異なる溶融材料経路を規定する少なくとも２つの流出領域（それぞれの流出領域は、異なる鋳造位置とつながっている）を含む受け容器（４４）に沿って流すこと；および
溶解電源（１６、３０）、電子ビーム銃、およびプラズマ発生装置の内の少なくとも１つで少なくとも２つの前記流出領域の１つの領域上の金属材料を選択的に加熱し、それにより、加熱された前記流出領域により規定される流路に沿って流れるように溶融金属材料を方向付けること、を含む、方法。
【請求項３２】
請求項３１に記載の金属材料を鋳造する方法であって、前記溶融金属材料が、市販の純粋なチタングレード、チタン合金、チタニウム−パラジウム合金、チタニウム−アルミニウム合金、Ｔｉ−６Ａｌ−４Ｖ合金、Ｔｉ−３Ａｌ−２．５Ｖ合金、Ｔｉ−４Ａｌ−２．５Ｖ合金、ニオビウム合金；およびジルコニウム合金、から選択される合金組成を有する、方法。
【請求項３３】
溶解および鋳造装置であって、
該装置の軸線上に配置された溶解ハース（４０）；
前記軸線上から外れた位置で前記溶解ハース（４０）の一部と流動的連通している精製ハース（４２）であって、該精製ハース（４２）は前記軸線に対して所定の角度で伸びており、該精製ハース（４２）は前記溶解ハース（４０）と流動的連通する流入領域と、該流入領域より低い位置に配置された流出領域とを具備する前記精製ハース（４２）；
前記精製ハース（４２）と流動的連通している受け容器（４４）であって、前記受け容器（４４）の第１の位置に第１の流出領域、前記受け容器（４４）の第２の位置に第２の流出領域、および前記受け容器（４４）の第３の位置に共通の流入領域を含む受け容器（４４）であり、前記第１の流出領域および前記第２の流出領域が常に前記共通の流入領域の下方に配置される受け容器（４４）；
前記第１の位置にある前記第１の流出領域の方に電子を向けるように配置された第１の電子ビーム銃；および
前記第２の位置にある前記第２の流出領域の方に電子を向けるように配置された第２の電子ビーム銃；を含み、
前記受け容器（４４）は、さらに、
電子を前記第１の流出領域の方に向けて、前記第１の流出領域に溶融材料の流れを起こすように、前記第１の電子ビーム銃が操作される時に、前記第１の位置に規定される第１の溶融材料経路と、
電子を前記第２の流出領域の方に向けて、前記第２の流出領域に溶融材料の流れを起こすように、前記第２の電子ビーム銃が操作される時に、前記第２の位置に規定される第２の溶融材料経路とを含み、
前記第１の流出領域および前記第２の流出領域のうちの１つを通る溶融材料の流れの方向を制御するように、前記第１の電子ビーム銃および前記第２の電子ビーム銃は選択的に励起される溶解および鋳造装置。
【請求項３４】
請求項３３に記載の溶解および鋳造装置であって、前記溶融材料に混合作用を作り出すように、配置されかつ選択的に励起される複数の電子ビーム銃をさらに含む装置。
【請求項３５】
請求項１に記載の溶解および鋳造装置であって、前記第１の流出領域および前記第２の流出領域のうちの１つを通る溶融材料の流れの方向を制御するように、前記少なくとも１つの溶解電源（１６、３０）は選択的に励起される装置。
【手続補正２】
【補正対象書類名】明細書
【補正対象項目名】００４５
【補正方法】変更
【補正の内容】
【００４５】
当業者なら、本発明が、広範な有用性を有し、広範な適用が可能であることを容易に理解するであろう。本明細書に記載されたもの以外の本発明の多くの実施形態および改変、ならびに多くの変形、修正および等価な組み合わせが、本発明の本質または範囲から逸脱することなく、本発明およびその前出の説明から明らかであるか、またはそれから合理的に示唆されるであろう。従って、本発明は、本明細書で好ましい実施形態に関して詳細に記載されているが、本開示は、本発明の例示および代表に過ぎず、単に本発明の完全な、実施可能性の記載を提供する目的で行われていることは理解されたい。前出の開示は、本発明を限定する、または限定すると解釈される意図はなく、または他の方法でいずれかのこのような他の実施形態、改変、変形、修正、および等価な組み合わせを除外する意図はない。
以上説明したように、本発明は以下の形態を有する。
［形態１］
溶解および鋳造装置であって、
溶解ハース；
前記溶解ハースと流動的に連通している精製ハース；
前記精製ハースと流動的に連通している受け容器であって、第１の溶融材料経路を規定する第１の流出領域、および第２の溶融材料経路を規定する第２の流出領域を含む受け容器；および
電子を前記受け容器を向くように方向付け、前記第１の溶融材料経路および前記第２の溶融材料経路に沿って溶融材料の流れの方向を調節する少なくとも１つの電子ビーム銃；
を含む溶解および鋳造装置。
［形態２］
前記溶解ハース、前記精製ハース、および前記受け容器が真空条件下で維持できる容器中に配置されている形態１に記載の溶解および鋳造装置。
［形態３］
前記第１の溶融材料経路に沿って流れる溶融材料を受けられるように配置可能な第１の鋳型をさらに含む形態１に記載の溶解および鋳造装置。
［形態４］
前記第２の溶融材料経路に沿って流れる溶融材料を受けられるように配置可能な第２の鋳型をさらに含む形態３に記載の溶解および鋳造装置。
［形態５］
前記第１の鋳型および前記第２の鋳型が、前記受け容器から溶融材料を受けることができる位置へ、およびその位置から移動可能な形態４に記載の溶解および鋳造装置。
［形態６］
少なくとも１つの電子ビーム銃が前記受け容器の上方に配置され、少なくとも１つの電子ビーム銃により電子ビームが放射される場合に、前記溶融材料の流れを可能とする形態１に記載の溶解および鋳造装置。
［形態７］
前記受け容器の位置が前記精製ハースに対し固定されている形態１に記載の溶解および鋳造装置。
［形態８］
溶融材料がぜ少なくとも１つの前記電子ビーム銃の位置と出力レベルに応じて、前記受け容器から前記第１の鋳型または前記第２の鋳型へ流れることができるように前記受け容器が配置される形態４に記載の溶解および鋳造装置。
［形態９］
前記精製るつぼおよび前記受け容器の相対位置により概ねＴ形の配置が形成される形態１に記載の溶解および鋳造装置。
［形態１０］  前記受け容器が対向末端を含み、各末端に注ぎ口が設けられる形態９に記載の溶解および鋳造装置。
［形態１１］
前記受け容器が第１のおよび第２の領域を含み、前記第１の領域が第１の溶融材料経路内にあり、前記第２の領域が第２の溶融材料経路内にある形態９に記載の溶解および鋳造装置。
［形態１２］
前記受け容器が概ね「Ｔ」形である形態１に記載の溶解および鋳造装置。
［形態１３］
前記受け容器が
第１の溶融材料経路を規定する第１の流出領域、第２の溶融材料経路を規定する第２の流出領域、および第３の溶融材料経路を規定する第３の流出領域；
を含み、さらに
少なくとも１つの前記電子ビーム銃が、電子を前記受け容器の方向に向けられ、前記第１の溶融材料経路、前記第２の溶融材料経路、および前記第３の溶融材料経路の内の１つに沿って溶融材料の流れの方向を調節する、形態１に記載の溶解および鋳造装置。
［形態１４］
溶解および鋳造装置であって、
溶解ハース；
前記溶解ハースに流動的に連通している精製ハース；
前記精製ハースに流動的に連通している受け容器であって、第１の溶融材料経路を規定する第１の流出領域、および第２の溶融材料経路を規定する第２の流出領域を含む受け容器；および
前記受け容器に向かってエネルギーを方向付け、前記第１の溶融材料経路および前記第２の溶融材料経路に沿って溶融材料の流れの方向を調節する少なくとも１つの溶解電源、を含む溶解および鋳造装置。
［形態１５］
前記溶解ハース、前記精製ハース、および前記受け容器が真空条件下で維持できる容器中に配置される形態１４に記載の溶解および鋳造装置。
［形態１６］
前記第１の溶融材料経路に沿って流れる溶融材料を受けられるように配置可能な第１の鋳型をさらに含む形態１４に記載の溶解および鋳造装置。
［形態１７］
前記第２の溶融材料経路に沿って流れる溶融材料を受けられるように配置可能な第２の鋳型をさらに含む形態１６に記載の溶解および鋳造装置。
［形態１８］
前記第１の鋳型および前記第２の鋳型が、前記受け容器から溶融材料を受けることができる位置へ、およびその位置から移動可能な形態１７に記載の溶解および鋳造装置。
［形態１９］
少なくとも１つの溶解電源が前記受け容器の上方に配置され、少なくとも１つの前記溶解電源によりエネルギーが放射される場合に、溶融材料の流れを可能とする形態１４に記載の溶解および鋳造装置。
［形態２０］
前記受け容器の位置が前記精製ハースに対し固定されている形態１４に記載の溶解および鋳造装置。
［形態２１］
溶融材料が少なくとも１つの前記プラズマ発生装置の位置と出力レベルに応じて、前記受け容器から前記第１の鋳型または前記第２の鋳型へ流れることができるように前記受け容器が配置される形態１７に記載の溶解および鋳造装置。
［形態２２］
前記精製るつぼおよび前記受け容器の相対位置により概ねＴ形の配置が形成される形態１４に記載の溶解および鋳造装置。
［形態２３］
前記受け容器が対向末端を含み、各末端に注ぎ口が設けられる形態２２に記載の溶解および鋳造装置。
［形態２４］
前記受け容器が第１のおよび第２の領域を含み、前記第１の領域が第１の溶融材料経路内にあり、前記第２の領域が第２の溶融材料経路内にある形態２２に記載の溶解および鋳造装置。
［形態２５］
前記受け容器が
第１の溶融材料経路を規定する第１の流出領域、第２の溶融材料経路を規定する第２の流出領域、および第３の溶融材料経路を規定する第３の流出領域；
を含み、さらに
少なくとも１つの前記溶解電源が、エネルギーを前記受け容器の向きに方向付けされ、前記第１の溶融材料経路、前記第２の溶融材料経路、および前記第３の溶融材料経路の内の１つに沿って溶融材料の流れの方向を調節する、形態１４に記載の溶解および鋳造装置。
［形態２６］
少なくとも１つの前記溶解電源がプラズマ発生装置である形態１４に記載の溶解および鋳造装置。
［形態２７］
少なくとも１つのプラズマ発生装置が前記受け容器の上方に配置され、少なくとも１つの前記溶解電源によりプラズマが放射される場合に、溶融材料の流れを可能とする形態１４に記載の溶解および鋳造装置。
［形態２８］
前記受け容器が
第１の溶融材料経路を規定する第１の流出領域、第２の溶融材料経路を規定する第２の流出領域、および第３の溶融材料経路を規定する第３の流出領域；
を含み、さらに
少なくとも１つのプラズマ発生装置が、強力なプラズマを前記受け容器の向きに方向付け、前記第１の溶融材料経路、前記第２の溶融材料経路、および前記第３の溶融材料経路の内の１つに沿って溶融材料の流れの方向を調節する、形態１4に記載の溶解および鋳造装置。
［形態２９］
金属材料を鋳造する方法であって、
溶融金属材料を用意し；
異なる溶融材料経路を規定する少なくとも２つの流出領域（それぞれの流出領域は、異なる鋳造位置とつながっている）を含む受け容器に沿って前記溶融金属材料を流し；さらに
少なくとも２つの前記流出領域の１つの領域上にある金属材料を選択的に加熱し、それにより、前記加熱された流出領域によって規定される流路に沿って溶融金属材料を流れるようにする、ことを含む方法。
［形態３０］
溶融金属材料を提供することが、所望の組成の溶融金属材料を提供するように選択された出発材料を加熱することを含む形態２９に記載の方法。
［形態３１］
溶融金属材料を提供することが、前記溶融金属材料を精製することをさらに含む形態３０に記載の方法。
［形態３２］
それぞれの溶融材料経路が溶解ハース、精製ハース、および前記受け容器を含む形態２９に記載の方法。
［形態３３］
少なくとも２つの前記流出領域の１つの領域上にある金属材料を選択的に加熱することが、金属材料を、溶融電源、電子ビーム銃、およびプラズマ発生装置の内の少なくとも１つの溶解電源で加熱することを含む形態２９に記載の方法。
［形態３４］
前記受け容器が少なくとも３つの流出領域を含み；さらに、前記方法が少なくとも３つの前記流出領域の内の１つの領域上の金属材料を選択的に加熱し、それにより、加熱された前記流出領域により規定される流路に沿って溶融金属材料の流れを方向付けることを含む形態２９に記載の方法。
［形態３５］
加熱された前記流出領域とつながっている鋳造位置で、鋳造装置中の溶融金属材料を鋳造することをさらに含む形態２９に記載の方法。
［形態３６］
前記鋳造装置が引き下げ型である形態３５に記載の方法。
［形態３７］
前記溶融金属材料が、市販の純粋なチタングレード、チタン合金、チタニウム−パラジウム合金、チタニウム−アルミニウム合金、Ｔｉ−６Ａｌ−４Ｖ合金、Ｔｉ−３Ａｌ−２．５Ｖ合金、Ｔｉ−４Ａｌ−２．５Ｖ合金、ニオビウム合金；およびジルコニウム合金、から選択される合金組成である形態３６に記載の方法。
［形態３８］
所望の組成の前記溶融金属材料を提供するために選択された加熱選択出発材料を加熱しと；
前記溶融金属材料を精製すること；
前記溶融金属材料を、異なる溶融材料経路を規定する少なくとも２つの流出領域（それぞれの流出領域は、異なる鋳造位置とつながっている）を含む受け容器に沿って流すこと；および
溶解電源、電子ビーム銃、およびプラズマ発生装置の内の少なくとも１つの溶解電源で少なくとも２つの前記流出領域の１つの領域上の金属材料を選択的に加熱し、それにより、加熱された前記流出領域により規定される流路に沿って流れるように溶融金属材料を方向付けること、
を含む形態２９に記載の方法。
［形態３９］
前記溶融金属材料が、市販の純粋なチタングレード、チタン合金、チタニウム−パラジウム合金、チタニウム−アルミニウム合金、Ｔｉ−６Ａｌ−４Ｖ合金、Ｔｉ−３Ａｌ−２．５Ｖ合金、Ｔｉ−４Ａｌ−２．５Ｖ合金、ニオビウム合金；およびジルコニウム合金、から選択される合金組成を有する形態３８に記載の方法。
【外国語明細書】
2018115855000001.pdf